(57)【特許請求の範囲】
【請求項１】
基材と該基材上に形成された被膜とを備えた表面被覆切削工具であって、
前記被膜は、複数のα−Ａｌ2Ｏ3の結晶粒を含んだα−Ａｌ2Ｏ3層を含み、
前記α−Ａｌ2Ｏ3層は、前記基材側に配置された下層部と、該下層部上に配置された中間部と、該中間部上に配置された上層部とを含み、
前記下層部は、前記α−Ａｌ2Ｏ3層の断面研磨面に対する電子線後方散乱回折装置を用いた結晶方位マッピングにおいて、（００１）配向したα−Ａｌ2Ｏ3の結晶粒の面積比率が３５％未満となり、
前記中間部は、前記結晶方位マッピングにおいて、（００１）配向したα−Ａｌ2Ｏ3の結晶粒の面積比率が３５％以上となり、
前記上層部は、前記結晶方位マッピングにおいて、（００１）配向したα−Ａｌ2Ｏ3の結晶粒の面積比率が３５％未満となり、
前記α−Ａｌ2Ｏ3層の厚みは、４〜１８μｍであり、
前記中間部の厚みは、前記α−Ａｌ2Ｏ3層の厚みの５０％以上を占め、
前記下層部および前記上層部の厚みはいずれも１μｍ以上である、表面被覆切削工具。
【請求項２】
前記下層部は、前記結晶方位マッピングにおいて、（１１０）配向したα−Ａｌ2Ｏ3の結晶粒の面積比率が４０％以上となる、請求項１に記載の表面被覆切削工具。
【請求項３】
前記上層部は、前記結晶方位マッピングにおいて、（１１０）配向したα−Ａｌ2Ｏ3の結晶粒の面積比率が４０％以上となる、請求項１または請求項２に記載の表面被覆切削工具。
【発明の詳細な説明】
【技術分野】
【０００１】
本発明は、表面被覆切削工具に関する。
【背景技術】
【０００２】
従来から、基材上に被膜を形成した表面被覆切削工具が用いられている。たとえば、特開２０１３−０６３５０４号公報（特許文献１）には、Ｔｉ化合物層を下部層とし、この下部層上にα型の結晶構造を有するＡｌ2Ｏ3層からなる上部層を配設した被膜を有する表面被覆切削工具が提案されている。特に、この表面被覆切削工具では、上部層の下部層との界面における（１１−２０）配向を３０〜７０面積％とし、上部層全体における（０００１）配向を４５面積％以上とした構成が開示されている。その一方で、α−Ａｌ2Ｏ3層の深さ方向における（００１）配向の分布については開示がない。【０００３】
特開平１０−２０４６３９号公報（特許文献２）には、異なったＸ線回折パターンを示す２層以上のα型酸化アルミニウム単位層からなり、α型酸化アルミニウム単位層が、２θで２５．５度、３５．５度、３７．２度、および６８．４度のいずれかに最強ピークが現われ、最強ピーク高さ（Ｈ1）と同じＸ線回折パターンにおける２番目のピーク高さ（Ｈ2）の比（Ｈ1）／（Ｈ2）が１．５〜２．７であるＸ線回折パターンを示すα型酸化アルミニウム複合層で構成された硬質被覆層を備える表面被覆超硬合金製切削工具が提案されている。【０００４】
特開２０００−２１８４１０号公報（特許文献３）には、結晶配向が高い下部層と結晶配向が低い上部層からなり、上部層の層厚を、下部層との合計に占める割合で１０〜４０％に相当する層厚としたα型結晶構造の酸化アルミニウム層を含む硬質被覆層を備えた表面被覆超硬合金製切削工具が提案されている。
【先行技術文献】
【特許文献】
【０００５】
【特許文献１】特開２０１３−０６３５０４号公報
【特許文献２】特開平１０−２０４６３９号公報
【特許文献３】特開２０００−２１８４１０号公報
【発明の概要】
【発明が解決しようとする課題】
【０００６】
上記特許文献１〜３で提案されるように、α−Ａｌ2Ｏ3の膜質改良を図ることにより、超硬合金からなる切削工具の性能向上、特に耐クレーター摩耗性および耐チッピング性を向上させることが期待されている。しかしながら膜質改良に関し、上記特許文献１のように、Ａｌ2Ｏ3の結晶粒の特定方向への配向性に着目する限りでは、膜強度が向上する効果が得られる一方で、様々な問題を包含することとなる。【０００７】
たとえば、α−Ａｌ2Ｏ3の結晶粒の（００１）配向は、基材表面と平行な方向に対して熱膨張係数が高くなる傾向を示すため、成膜後の冷却時に被膜に亀裂が多数発生する恐れがある。また、（００１）配向するα−Ａｌ2Ｏ3の結晶粒は、速度の速い条件下で成長が進むため、結晶粒が粗大化し耐摩耗性が低下する恐れもある。一方で、上記特許文献２、３のように配向性の異なる複数のＡｌ2Ｏ3の結晶粒を含んだ被膜に着目する限りでは、特定方向（たとえば、（００１）面方向）へ配向するα−Ａｌ2Ｏ3の結晶粒の割合が低くなるため、膜強度が向上する効果を十分に得ることが困難となる。【０００８】
本発明は、上記実情に鑑みてなされ、膜強度が向上する効果を十分に得た上で、結晶粒の粗大化を防ぎ、冷却時の被膜の亀裂発生を防ぐことが可能な表面被覆切削工具を提供することを目的とする。
【課題を解決するための手段】
【０００９】
本発明の一態様に係る表面被覆切削工具は、基材と該基材上に形成された被膜とを備え、該被膜は、複数のα−Ａｌ2Ｏ3の結晶粒を含んだα−Ａｌ2Ｏ3層を含み、該α−Ａｌ2Ｏ3層は、該基材側に配置された下層部と、該下層部上に配置された中間部と、該中間部上に配置された上層部とを含み、該下層部は、前記α−Ａｌ2Ｏ3層の断面研磨面に対する電子線後方散乱回折装置を用いた結晶方位マッピングにおいて、（００１）配向したα−Ａｌ2Ｏ3の結晶粒の面積比率が３５％未満となり、該中間部は、該結晶方位マッピングにおいて、（００１）配向したα−Ａｌ2Ｏ3の結晶粒の面積比率が３５％以上となり、該上層部は、該結晶方位マッピングにおいて、（００１）配向したα−Ａｌ2Ｏ3の結晶粒の面積比率が３５％未満となり、該α−Ａｌ2Ｏ3層の厚みは、４〜１８μｍであり、該中間部の厚みは、該α−Ａｌ2Ｏ3層の厚みの５０％以上を占め、該下層部および該上層部の厚みはいずれも１μｍ以上である。
【発明の効果】
【００１０】
上記によれば、膜強度が向上する効果を十分に得た上で、結晶粒の粗大化を防ぎ、冷却時の被膜の亀裂発生を防ぐことができる。
【発明を実施するための形態】
【００１１】
[本発明の実施形態の説明]
最初に本発明の実施態様を列記して説明する。
【００１２】
［１］本発明の一態様に係る表面被覆切削工具は、基材と該基材上に形成された被膜とを備え、該被膜は、複数のα−Ａｌ2Ｏ3の結晶粒を含んだα−Ａｌ2Ｏ3層を含み、該α−Ａｌ2Ｏ3層は、該基材側に配置された下層部と、該下層部上に配置された中間部と、該中間部上に配置された上層部とを含み、該下層部は、前記α−Ａｌ2Ｏ3層の断面研磨面に対する電子線後方散乱回折装置を用いた結晶方位マッピングにおいて、（００１）配向したα−Ａｌ2Ｏ3の結晶粒の面積比率が３５％未満となり、該中間部は、該結晶方位マッピングにおいて、（００１）配向したα−Ａｌ2Ｏ3の結晶粒の面積比率が３５％以上となり、該上層部は、該結晶方位マッピングにおいて、（００１）配向したα−Ａｌ2Ｏ3の結晶粒の面積比率が３５％未満となり、該α−Ａｌ2Ｏ3層の厚みは、４〜１８μｍであり、該中間部の厚みは、該α−Ａｌ2Ｏ3層の厚みの５０％以上を占め、該下層部および該上層部の厚みはいずれも１μｍ以上である。このような構成により表面被覆切削工具は、膜強度が向上する効果を十分に得た上で、結晶粒の粗大化を防ぎ、冷却時の被膜の亀裂発生を防ぐことができる。
【００１３】
［２］上記下層部は、上記結晶方位マッピングにおいて、（１１０）配向したα−Ａｌ2Ｏ3の結晶粒の面積比率が４０％以上となることが好ましい。これにより、結晶粒の粗大化を抑制する効果を高めることができる。
【００１４】
［３］上記上層部は、上記結晶方位マッピングにおいて、（１１０）配向したα−Ａｌ2Ｏ3の結晶粒の面積比率が４０％以上となることが好ましい。これにより、冷却時の被膜の亀裂発生を抑制する効果を高めることができる。
【００１５】
[本発明の実施形態の詳細]
以下、本発明の実施形態（以下「本実施形態」とも記す）についてさらに詳細に説明する。
【００１６】
＜表面被覆切削工具＞
本実施形態の表面被覆切削工具は、基材と該基材上に形成された被膜とを備える。被膜は、基材の全面を被覆することが好ましい。しかしながら、基材の一部がこの被膜で被覆されていなかったり被膜の構成が部分的に異なっていたりしていたとしても、本発明の範囲を逸脱するものではない。
【００１７】
本実施形態の表面被覆切削工具は、ドリル、エンドミル、ドリル用刃先交換型切削チップ、エンドミル用刃先交換型切削チップ、フライス加工用刃先交換型切削チップ、旋削加工用刃先交換型切削チップ、メタルソー、歯切工具、リーマ、タップなどの切削工具として好適に使用することができる。
【００１８】
＜基材＞
基材は、この種の基材として従来公知のものであればいずれも使用することができる。たとえば、超硬合金（たとえば、ＷＣ基超硬合金、ＷＣのほか、Ｃｏを含み、あるいはＴｉ、Ｔａ、Ｎｂなどの炭窒化物を添加したものも含む）、サーメット（ＴｉＣ、ＴｉＮ、ＴｉＣＮなどを主成分とするもの）、高速度鋼、セラミックス（炭化チタン、炭化ケイ素、窒化ケイ素、窒化アルミニウム、酸化アルミニウムなど）、立方晶型窒化ホウ素焼結体、またはダイヤモンド焼結体のいずれかであることが好ましい。
【００１９】
これらの各種基材の中でも超硬合金、特にＷＣ基超硬合金、またはサーメット（特にＴｉＣＮ基サーメット）を選択することが好ましい。これらの基材は、特に高温における硬度と強度のバランスに優れ、上記用途の表面被覆切削工具の基材として優れた特性を有している。
【００２０】
表面被覆切削工具が刃先交換型切削チップなどである場合、基材はチップブレーカーを有するものも、有さないものも含まれる。また、刃先稜線部は、その形状がシャープエッジ（すくい面と逃げ面とが交差する稜）、ホーニング（シャープエッジに対してアールを付与したもの）、ネガランド（面取りをしたもの）、ホーニングとネガランドを組み合わせたものの中で、いずれのものも含まれる。
【００２１】
＜被膜＞
被膜は、複数のα−Ａｌ2Ｏ3（結晶構造がα型である酸化アルミニウム）の結晶粒を含んだα−Ａｌ2Ｏ3層を含む。たとえば被膜は、複数のα−Ａｌ2Ｏ3の結晶粒を含んだα−Ａｌ2Ｏ3層を１層以上含み、さらに他の層を含んだ複数の層から構成することができる。α−Ａｌ2Ｏ3層は、複数のα−Ａｌ2Ｏ3の結晶粒を含んだ多結晶のα−Ａｌ2Ｏ3を含んでいる。α−Ａｌ2Ｏ3の結晶粒は通常、約０．１〜２μｍ程度の大きさの粒径を持つ。
【００２２】
被膜は、厚みが４〜４５μｍ（４μｍ以上４５μｍ以下、なお本願において数値範囲を「〜」を用いて表わす場合、その範囲は上限および下限の数値を含むものとする）である。さらに被膜の厚みは、５〜３５μｍであることが好適である。この厚みが４μｍ未満であれば、耐摩耗性が不十分となる恐れがある。この厚みが４５μｍを超えると、断続加工などにおいて被膜と基材との間に大きな応力が加わった際に、被膜の剥離または破壊が高頻度に発生する恐れがある。なお、本明細書において被膜、後述するα−Ａｌ2Ｏ3層、ＴｉＣＮ層など各種の膜および層の「厚み」とは、「平均厚み」を意味する。
【００２３】
上記他の層として、ＴｉＣＮＯ層、ＴｉＢＮ層、ＴｉＣ層、ＴｉＮ層、ＴｉＡｌＮ層、ＴｉＳｉＮ層、ＡｌＣｒＮ層、ＴｉＡｌＳｉＮ層、ＴｉＡｌＮＯ層、ＡｌＣｒＳｉＣＮ層、ＴｉＣＮ層、ＴｉＳｉＣ層、ＣｒＳｉＮ層、ＡｌＴｉＳｉＣＯ層、ＴｉＳｉＣＮ層などを例示することができる。ここで本明細書において上記のように化合物を化学式で表わすとき、原子比を特に限定しない場合は従来公知のあらゆる原子比を含み、必ずしも化学量論的範囲のものに限定されない。
【００２４】
たとえば「ＴｉＡｌＮ」と記載されている場合、ＴｉＡｌＮを構成する原子数の比はＴｉ：Ａｌ：Ｎ＝０．５：０．５：１に限られず、従来公知のあらゆる原子比が含まれる。このことは、「ＴｉＡｌＮ」以外の化合物の記載についても同様である。また、本実施形態において、Ｔｉ、Ａｌ、Ｓｉ、ＺｒまたはＣｒなどの金属元素と、Ｎ（窒素）、Ｏ（酸素）またはＣ（炭素）などの非金属元素とは、必ずしも化学量論的な組成を構成している必要がない。
【００２５】
他の層の例示としてたとえば、ＴｉＣＮ層は、α−Ａｌ2Ｏ3層と基材との間に配置される。このＴｉＣＮ層は耐摩耗性に優れるため、被膜により好適な耐摩耗性を付与することができる。ＴｉＣＮ層は、とりわけＭＴ−ＣＶＤ（ｍｅｄｉｕｍ  ｔｅｍｐｅｒａｔｕｒｅ  ＣＶＤ）法により形成することが好ましい。ＭＴ−ＣＶＤ法は約８５０〜９００℃という比較的低温で成膜することができ、成膜時の加熱による基材のダメージを低減することができる。
【００２６】
ＴｉＣＮ層は、その厚みが２〜２０μｍであることが望ましい。この厚みを２μｍ未満とすれば摩耗が進みやすくなる恐れがある。この厚みが２０μｍを超えると耐チッピング性が低下する恐れがある。
【００２７】
なお他の層として、最表面層および中間層なども被膜に含むことができる。最表面層は、被膜の最も表面側に配置される層である。中間層は、この最表面層とα−Ａｌ2Ｏ3層との間、α−Ａｌ2Ｏ3層とＴｉＣＮ層の間またはＴｉＣＮ層と基材との間などに配置される層である。最表面層としてたとえば、ＴｉＮ層を例示することができる。中間層としてたとえば、ＴｉＣＮＯ層を例示することができる。
【００２８】
＜α−Ａｌ2Ｏ3層＞
α−Ａｌ2Ｏ3層は、基材側に配置された下層部と、下層部上に配置された中間部と、中間部上に配置された上層部とを含む。
【００２９】
下層部は、α−Ａｌ2Ｏ3層の断面研磨面に対する電子線後方散乱回折（ＥＢＳＤ：Ｅｌｅｃｔｒｏｎ  ＢａｃｋＳｃａｔｔｅｒ  Ｄｉｆｆｒａｃｔｉｏｎ）装置を用いた結晶方位マッピングにおいて、（００１）配向したα−Ａｌ2Ｏ3の結晶粒の面積比率が３５％未満となる。
【００３０】
中間部は、上記結晶方位マッピングにおいて、（００１）配向したα−Ａｌ2Ｏ3の結晶粒の面積比率が３５％以上となる。上層部は、上記結晶方位マッピングにおいて、（００１）配向したα−Ａｌ2Ｏ3の結晶粒の面積比率が３５％未満となる。
【００３１】
本実施形態の表面被覆切削工具は、（００１）配向したα−Ａｌ2Ｏ3の結晶粒の面積比率が３５％以上となる中間部により、α−Ａｌ2Ｏ3層の特定方向（（００１）面方向）への配向性によって膜強度が向上する効果を十分に得ることができる。さらに、下層部の（００１）配向したα−Ａｌ2Ｏ3の結晶粒の面積比率が３５％未満となるので、α−Ａｌ2Ｏ3の結晶粒の粗大化を防ぐことができ、耐摩耗性の低下を抑制することができる。また、上層部の（００１）配向したα−Ａｌ2Ｏ3の結晶粒の面積比率が３５％未満となるので、冷却時の被膜の亀裂発生を防ぐことができ、耐チッピング性の低下を抑制することができる。すなわち、このような下層部および上層部を備えることにより、α−Ａｌ2Ｏ3層の（００１）面方向への配向性が高すぎることのデメリットであるα−Ａｌ2Ｏ3の結晶粒の粗大化および冷却時の被膜の亀裂発生を抑制することができる。
【００３２】
ここで、「（００１）配向したα−Ａｌ2Ｏ3の結晶粒」とは、基材表面（被膜表面側に位置する表面とする）の法線に対し、（００１）面の傾斜角（基材表面の法線と（００１）面の法線とがなす角度）が０〜１０°となるα−Ａｌ2Ｏ3の結晶粒をいう。α−Ａｌ2Ｏ3層において、任意のα−Ａｌ2Ｏ3の結晶粒が（００１）配向しているか否かは、ＥＢＳＤ装置を備えた電界放出型走査型電子顕微鏡（ＦＥ−ＳＥＭ）を用いて確認することができる。ＥＢＳＤとは、後方散乱電子によって発生する菊池回折パターンの自動分析に基づくものである。
【００３３】
たとえば、ＥＢＳＤ装置を備えたＦＥ−ＳＥＭを用い、基材表面の法線を含む平面でα−Ａｌ2Ｏ3層を切断した切断面（α−Ａｌ2Ｏ3層の垂直断面）である断面研磨面（断面研磨面が、該切断面の研磨されてなる面であることは後述する）を撮影する。次に、撮影画像の各ピクセルの（００１）面の法線方向と、基材表面の法線方向（すなわち断面研磨面におけるα−Ａｌ2Ｏ3層の厚み方向に平行となる直線方向）とのなす角度を算出する。そして、その角度が０〜１０°以内となるピクセルを選択する。この選択されたピクセルが、基材表面に対して（００１）面の傾斜角が０〜１０°となるα−Ａｌ2Ｏ3の結晶粒、すなわち（００１）配向したα−Ａｌ2Ｏ3の結晶粒に対応する。
【００３４】
そして、α−Ａｌ2Ｏ3層の断面研磨面の所定領域における（００１）配向したα−Ａｌ2Ｏ3の結晶粒の面積比率は、結晶方位マッピングとして、断面研磨面のα−Ａｌ2Ｏ3層に対し、上記選択されたピクセルを色分けすることで作成されるカラーマップに基づいて算出される。結晶方位マッピングでは、上記選択されたピクセルに予め定められた色が付与されているため、所定領域における（００１）配向したα−Ａｌ2Ｏ3の結晶粒の面積比率を、その付与された色を指標にして算出することができる。上記なす角度の算出、該角度が０〜１０°以内であるピクセルの選択、および上記面積比率の算出は、市販のソフトウェア（商品名：「Ｏｒｉｅｎｔａｔｉｏｎ  Ｉｍａｇｉｎｇ  Ｍｉｃｒｏｓｃｏｐｙ  Ｖｅｒ  ６．２」、ＥＤＡＸ社製）を用いて行なうことができる。
【００３５】
上記結晶方位マッピングから、本実施形態においてα−Ａｌ2Ｏ3層は、その断面研磨面において基材側に配置され、（００１）配向したα−Ａｌ2Ｏ3の結晶粒の面積比率が３５％未満となる下層部を含むことが特定される。また、この下層部上に配置され、（００１）配向したα−Ａｌ2Ｏ3の結晶粒の面積比率が３５％以上となる中間部を含むことが特定される。さらに、この中間部上に配置され、（００１）配向したα−Ａｌ2Ｏ3の結晶粒の面積比率が３５％未満の上層部を含むことが特定される。なお、（００１）配向したα−Ａｌ2Ｏ3の結晶粒の面積比率を算出するにあたり、ＦＥ−ＳＥＭの観察倍率を２０００〜２００００倍の範囲から適宜選択することができる。また観察面積も２００〜１００００μｍ2、たとえば２５０μｍ2となるように視野数（１〜１０程度）を調整することができる。
【００３６】
下層部は、上記結晶方位マッピングにおいて、（００１）配向したα−Ａｌ2Ｏ3の結晶粒の面積比率が３０％以下となることが好ましい。α−Ａｌ2Ｏ3の結晶粒の粗大化を効果的に防ぐことができるからである。中間部は、上記結晶方位マッピングにおいて、（００１）配向したα−Ａｌ2Ｏ3の結晶粒の面積比率が４０％以上となることが好ましい。（００１）面方向へ配向することによって膜強度が向上する効果を十分有利に得ることができるからである。上層部は、上記結晶方位マッピングにおいて、（００１）配向したα−Ａｌ2Ｏ3の結晶粒の面積比率が３０％以下となることが好ましい。冷却時並びに使用時の被膜の亀裂発生を効果的に防ぐことができるからである。
【００３７】
なお、上記結晶方位マッピングにおいて、下層部の（００１）配向したα−Ａｌ2Ｏ3の結晶粒の面積比率の下限値は０％であることが好ましい。中間部の（００１）配向したα−Ａｌ2Ｏ3の結晶粒の面積比率の上限値は１００％であることが好ましい。上層部の（００１）配向したα−Ａｌ2Ｏ3の結晶粒の面積比率の下限値は０％であることが好ましい。各層部は、このような面積比率の範囲において、それぞれ上記効果を得ることができる。
【００３８】
＜α−Ａｌ2Ｏ3層の厚み＞
α−Ａｌ2Ｏ3層は、厚みが４〜１８μｍである。このような厚みとすることにより、耐摩耗性、耐チッピング性を向上させることができる。被削材の溶着を抑制する効果を得ることもできる。特に、α−Ａｌ2Ｏ3層の厚みは、５〜１５μｍであることが好ましい。α−Ａｌ2Ｏ3層の厚みを４μｍ未満とすれば薄すぎて、耐摩耗性の向上効果および被削材の溶着を抑制する効果が得られない恐れがある。α−Ａｌ2Ｏ3層の厚みが１８μｍを超えると、厚すぎて被膜が剥離しやすくなり、耐チッピング性が低下する恐れがある。
【００３９】
＜中間部の厚みがα−Ａｌ2Ｏ3層の厚みにおいて占める比率＞
中間部の厚みは、α−Ａｌ2Ｏ3層の厚みの５０％以上を占める。これにより、α−Ａｌ2Ｏ3層全体における（００１）配向したα−Ａｌ2Ｏ3の結晶粒の面積比率が高まり、膜強度が向上する効果を十分に得ることができる。中間部の厚みが占める比率の上限値は、８０％である。上限値である８０％を超えると、上層部または下層部の厚みが薄すぎることとなり、α−Ａｌ2Ｏ3の結晶粒の粗大化を抑制する効果または亀裂発生を抑制する効果が十分に得られなくなる恐れがある。中間部の最適な厚みは、α−Ａｌ2Ｏ3層の厚みの５５〜６５％である。
【００４０】
ここで、下層部、中間部および上層部の厚みは、次のようにして算出することができる。すなわち、上記断面研磨面に対し、基材表面の法線方向に沿って、α−Ａｌ2Ｏ3層の表面（被膜表面側に位置する表面とする）から基材へ向けて順に、ＥＢＳＤ装置を備えたＦＥ−ＳＥＭで１×１μｍの範囲を撮影し、（００１）配向したα−Ａｌ2Ｏ3の結晶粒の面積比率を算出していく。まず、（００１）配向したα−Ａｌ2Ｏ3の結晶粒の面積比率が３５％未満となる領域を上層部として特定する。続けて、３５％以上となる領域が現れたら中間部と特定し、その後再び３５％未満となる領域が現れたら下層部と特定する。下層部、中間部および上層部が特定されたら、続けて断面研磨面上の特定した各部の偏らない５か所で、上記ＦＥ−ＳＥＭによる１×１μｍの範囲の撮影を再び行なうことにより、各層部の厚みを決定することができる。
【００４１】
その結果、本実施形態において中間部の厚みは、α−Ａｌ2Ｏ3層の厚みの５０％以上を占めるようになる。さらに、下層部および上層部の厚みはいずれも１μｍ以上となる。
【００４２】
また、α−Ａｌ2Ｏ3層の厚みは、上記断面研磨面を観察することにより測定することができる。たとえば、α−Ａｌ2Ｏ3層の厚みは、エネルギー分散型Ｘ線分析装置（ＥＤＳ：Ｅｎｅｒｇｙ  Ｄｉｓｐｅｒｓｉｖｅ  Ｘ−ｒａｙ  Ｓｐｅｃｔｒｏｓｃｐｙ）を備えた電界放出型走査電子顕微鏡（ＦＥ−ＳＥＭ）を用い、α−Ａｌ2Ｏ3層の断面研磨面を観察することにより測定することができる。複数箇所のα−Ａｌ2Ｏ3層の断面研磨面を観察し、その厚みの平均値を算出することによって決定すればよい。そして、本実施形態では、α−Ａｌ2Ｏ3層は、厚みが４〜１８μｍとなる。
【００４３】
＜下層部および上層部における（１１０）配向したα−Ａｌ2Ｏ3の結晶粒＞
上記α−Ａｌ2Ｏ3層の下層部は、上記結晶方位マッピングにおいて、（１１０）配向したα−Ａｌ2Ｏ3の結晶粒の面積比率が４０％以上となることが好ましい。α−Ａｌ2Ｏ3の熱膨張率は（１１０）面の法線方向で高く、平行な方向では低い。そのために下層部の熱膨張率を相対的に低くすることで、冷却時の被膜の亀裂発生を効果的に防ぐことができ、耐チッピング性の低下を有利に抑制することができるからである。また、（００１）配向を得るための成膜条件下において、α−Ａｌ2Ｏ3の結晶粒は粗大化しやすいことから、（００１）配向ではないα−Ａｌ2Ｏ3層を配置し、これを抑制しようとするからである。これにより、α−Ａｌ2Ｏ3の結晶粒の粗大化による硬度低下を効果的に防ぐことができ、耐摩耗性の低下を有利に抑制することができる。
【００４４】
また、上記α−Ａｌ2Ｏ3層の上層部は、上記結晶方位マッピングにおいて、（１１０）配向したα−Ａｌ2Ｏ3の結晶粒の面積比率が４０％以上となることが好ましい。これにより、使用時の被膜の亀裂発生を効果的に防ぐことができ、耐チッピング性の低下を有利に抑制することができる。
【００４５】
配向する結晶面同士のなす角度（方位差）が大きいほど、亀裂が進展しにくくなって刃先のチッピングを抑制する効果が得られると考えられる。そのため、配向する結晶面同士のなす角度が９０°前後である結晶粒が層中で共存するとき、亀裂発生と進展の抑制効果を効果的に得ることができる可能性がある。
【００４６】
そして、α−Ａｌ2Ｏ3の結晶粒の（１１０）面は、（００１）面とのなす角度が９０°となる。このため、本実施形態では、（００１）配向したα−Ａｌ2Ｏ3の結晶粒を有する下層部および上層部において、（１１０）配向するα−Ａｌ2Ｏ3の結晶粒を有するように制御し、亀裂発生の抑制効果と結晶粒の粗大化の抑制効果とを得ることができるようにした。
【００４７】
その一方で、α−Ａｌ2Ｏ3層の中間部は、（００１）配向したα−Ａｌ2Ｏ3の結晶粒の面積比率が３５％以上である。このような中間部の（００１）面方向への配向性によって本実施形態の表面被覆切削工具は、膜強度が向上する効果を十分に得ることができる。
【００４８】
なお、下層部および上層部の（１１０）配向したα−Ａｌ2Ｏ3の結晶粒の面積比率が４０％以上であることについても、上述したα−Ａｌ2Ｏ3層の断面研磨面に対する電子線後方散乱回折装置を用いた結晶方位マッピングから測定することができる。「（１１０）配向したα−Ａｌ2Ｏ3の結晶粒」とは、基材表面の法線に対し、（１１０）面の傾斜角（基材表面の法線と（１１０）面の法線とがなす角度）が０〜１０°となるα−Ａｌ2Ｏ3の結晶粒をいう。
【００４９】
すなわち、ＥＢＳＤ装置を備えたＦＥ−ＳＥＭを用い、α−Ａｌ2Ｏ3層の断面研磨面を撮影し、上記市販のソフトウェアを用いて、撮影画像の各ピクセルの（１１０）面の法線方向と、基材表面の法線方向とのなす角度の算出、およびその角度が０〜１０°以内となるピクセルの選択を行なう。続いて、結晶方位マッピングとして、選択されたピクセルを色分けしてカラーマップを作成する。そのカラーマップの色を指標にすることで、α−Ａｌ2Ｏ3層の下層部および上層部における（１１０）配向したα−Ａｌ2Ｏ3の結晶粒の面積比率を算出することができる。
【００５０】
上記結晶方位マッピングから、下層部および上層部の（１１０）配向したα−Ａｌ2Ｏ3の結晶粒の面積比率は、それぞれ４０％以上であることが特定される。なお、（１１０）配向したα−Ａｌ2Ｏ3の結晶粒の面積比率を算出するにあたっても、上述のようにＦＥ−ＳＥＭの観察倍率を適宜選択することが好ましく、観察面積が適切となるように視野数を調整することが好ましい。
【００５１】
なお、下層部および上層部の（１１０）配向したα−Ａｌ2Ｏ3の結晶粒の面積比率は高ければ高いほど好ましく、その上限は理想的には１００％である。（１１０）配向したα−Ａｌ2Ｏ3の結晶粒の面積比率が高いほど、下層部において結晶粒の粗大化の抑制効果を得ることができ、上層部において亀裂発生の抑制効果を得ることができる。
【００５２】
＜α−Ａｌ2Ｏ3層の切断面の研磨加工＞
以下、（００１）配向したα−Ａｌ2Ｏ3の結晶粒および（１１０）配向したα−Ａｌ2Ｏ3の結晶粒の面積比率を算出するために必要な、あるいは、α−Ａｌ2Ｏ3層および中間部の厚みを測定するために必要なα−Ａｌ2Ｏ3層の切断面（断面研磨面）を準備するための研磨加工方法について説明する。
【００５３】
まずα−Ａｌ2Ｏ3層を後述の製造方法に基づき形成する。形成されたα−Ａｌ2Ｏ3層を、α−Ａｌ2Ｏ3層に垂直な断面が得られるように切断する（すなわち、基材表面の法線を含む平面でα−Ａｌ2Ｏ3層を切断し、その切断面を露出させる）。その後、その切断面を耐水研磨紙（研磨剤としてＳｉＣ砥粒研磨剤を含むもの）で研磨する。
【００５４】
上記の切断は、たとえばα−Ａｌ2Ｏ3層の表面（α−Ａｌ2Ｏ3層上に他の層が形成されている場合は被膜表面とする）を、十分に大きな保持用の平板上にワックス等を用いて密着固定した後、回転刃の切断機でその平板に対して垂直方向に切断する（該回転刃と該平板とが可能な限り垂直となるように切断する）。この切断は、このような垂直方向に対して行なわれる限り、α−Ａｌ2Ｏ3層の任意の部位で行なうことができる。
【００５５】
また、上記の研磨は、当該耐水研磨紙＃４００、＃８００、＃１５００を順に用いて行なう（耐水研磨紙の番号（＃）は研磨剤の粒径の違いを意味し、数字が大きくなるほど研磨剤の粒径は小さくなる）。
【００５６】
引続き、上記の断面研磨面をＡｒイオンによるイオンミーリング処理によりさらに平滑化する。イオンミーリング処理の条件は以下の通りである。
【００５７】
加速電圧：  ６ｋＶ
照射角度：  基材表面の法線方向から０°
照射時間：  ６時間
その後、上記の平滑化されたα−Ａｌ2Ｏ3層の断面研磨面を、ＥＢＳＤ装置を備えたＦＥ−ＳＥＭによって観察すればよい。たとえば、ＨＫＬ  ＮＬ０２  ＥＢＳＤ検出器を備えたＺｅｉｓｓ  Ｓｕｐｒａ  ３５  ＶＰ（ＣＡＲＬ  ＺＥＩＳＳ社製）を用いることができる。ＥＢＳＤデータは、集束電子ビームを各ピクセル上へ個別に位置させることによって順に収集することができる。
【００５８】
＜表面被覆切削工具の製造方法＞
本実施形態の表面被覆切削工具は、次のようにして製造することができる。
【００５９】
まず、原料を焼結することにより、たとえば、超硬合金からなる基材を準備する。続いて、必要に応じてブラシまたはプラスチックメディアなどの一般的な手法を用い、基材の刃先稜線部の近傍領域に対してホーニング処理を施す。
【００６０】
次いで、上記の基材上に被膜を、化学気相蒸着（ＣＶＤ）法により形成することによって好適に製造することができる。ＣＶＤ法を用いると、成膜温度が８００〜１２００℃となる。この温度は物理蒸着法と比較して高く、これにより基材との密着性が向上する。被膜のうち、Ａｌ2Ｏ3層以外の他の層としての各層が形成される場合、それらの層は従来公知の条件で形成することができる。
【００６１】
α−Ａｌ2Ｏ3層を形成するには、原料ガスとしてたとえば、ＡｌＣｌ3、ＨＣｌ、ＣＯ2、Ｈ2ＳおよびＨ2を用いればよい。配合量は、ＡｌＣｌ3を０．５〜５体積％、ＨＣｌを１〜５体積％、ＣＯ2を０．３〜３体積％、Ｈ2Ｓを０．０５〜１．５体積％とし、残部をＨ2とする。さらにＣＶＤ装置の諸条件は、温度が９５０〜１０５０℃であり、圧力が１〜２０ｋＰａであり、ガス流量（全ガス量）が１０〜１５０Ｌ／ｍｉｎである。
【００６２】
なお、α−Ａｌ2Ｏ3層およびα−Ａｌ2Ｏ3層以外の各層の厚みは、成膜時間を適宜調節することにより調整することができる（各層の成膜速度は、約０．５〜２．０μｍ／時間である）。
【００６３】
被膜を形成した後に、必要に応じてブラシ処理、またはサンドブラスト処理、ウエットブラスト処理、ショットピーニング処理などのブラスト処理、あるいはＰＶＤのボンバード処理などの各種手法を用いて表面処理をすることができる。これにより被膜に対して圧縮応力を付与することができる。
【実施例】
【００６４】
以下、実施例を挙げて本発明をより詳細に説明するが、本発明はこれらに限定されるものではない。【００６５】
＜基材の調製＞
６．５質量％のＣｏと、１．２質量％のＴａＣと、０．５質量％のＺｒＣと、残部のＷＣとからなる組成比で配合した原料粉末をアトライタ（湿式メディア攪拌型微粉砕機、商品名（型番）：「湿式アトライタ１００Ｓ」、日本コークス工業株式会社製）で１０時間湿式混合した後、乾燥させた。その後１００ＭＰａの圧力で圧粉体にプレス成形し、この圧粉体を真空容器に入れて２Ｐａの真空中で１４４０℃、１時間保持した。【００６６】
次に、この圧粉体を真空容器から取り出し、底面を平面研磨した後、刃先処理としてＳｉＣブラシですくい面から見て０．６ｍｍのホーニングを行なってＪＩＳ（Ｊａｐａｎｅｓｅ  Ｉｎｄｕｓｔｒｉａｌ  Ｓｔａｎｄａｒｄ）  Ｂ  ４１２０（２０１３）に規定されるＣＮＭＡ１２０４０８の形状のＷＣ超硬合金製の基材（住友電気工業製）を調製した。調製した基材は、後述するα−Ａｌ2Ｏ3層の形成条件の組み合わせに対応するため、複数個準備した。【００６７】
＜被膜の形成＞
上記で得られた各基材に対し、その表面に被膜を形成した。具体的には、基材をＣＶＤ装置内にセットすることにより、ＣＶＤ法により基材上に被膜を形成した。被膜の形成条件は、以下の表１、表２、表３および表４に記載したとおりである。表１には、α−Ａｌ2Ｏ3層以外の各層を形成するための条件（温度条件、圧力条件および厚み）を示した。表２には、α−Ａｌ2Ｏ3層以外の各層を形成するための原料ガスの組成比（単位は、体積％）を示した。なお、α−Ａｌ2Ｏ3層以外の各層を形成するための条件および原料ガスの組成比は、各基材に対し共通である。【００６８】
また表３には、α−Ａｌ2Ｏ3層を形成するための原料ガスの組成比（単位は、体積％）および当該原料ガスの温度条件、圧力条件を示した。表３に示すように、α−Ａｌ2Ｏ3層を形成する原料ガスのガス条件は、ａ〜ｄの４とおり存在する。本実施例では、下層部、中間部および上層部の各層部の作成に際し、これら４とおりのガス条件を組み合わせるなどして適用することで、全１５とおり（試料１〜１５）のα−Ａｌ2Ｏ3層を形成した。表４には、各試料に対して下層部、中間部および上層部の各層部を形成するのに適用した原料ガスのガス条件（ａ〜ｄ）、および各層部の厚みを示した。表１および表４に記載したα−Ａｌ2Ｏ3層の厚み、およびそれ以外の各層部の厚みの測定方法は上述したとおりであり、測定された５箇所の厚みの平均値がそれぞれ表示されている。【００６９】
各層部の成膜方法は、例えば試料５であればガス条件「ｄ」で一定時間、下層部の成膜を行なった後、ガス条件（配合比率）を「ａ」に切り替えて中間部を成膜し、その後ガス条件を「ｄ」に切り替えて、上層部を成膜するという方法である。【００７０】
また、表４中、試料１２はα−Ａｌ2Ｏ3層が１層からなり、この１層が後述するように、（００１）配向したα−Ａｌ2Ｏ3の結晶粒の面積比率が８０％である層となるため、試料１２の中間部の欄に、α−Ａｌ2Ｏ3層を形成したガス条件および層の厚みを記載することとした。試料１３はα−Ａｌ2Ｏ3層が２層からなり、この２層が後述するように、基材側から（００１）配向したα−Ａｌ2Ｏ3の結晶粒の面積比率が１５％である層、（００１）配向したα−Ａｌ2Ｏ3の結晶粒の面積比率が７５％である層となる。このため、試料１３の下層部および中間部の欄に、それぞれガス条件および層の厚みを記載することとした。【００７１】
α−Ａｌ2Ｏ3層およびα−Ａｌ2Ｏ3層以外の各層の厚みは、成膜時間を適宜調節することにより調整することができる。また、表１および表２中、ＭＴ−ＴｉＣＮとは、ＭＴ−ＣＶＤ法により形成するＴｉＣＮ層を意味し、ＨＴ−ＴｉＣＮとは、ＨＴ−ＣＶＤ（Ｈｉｇｈ  ｔｅｍｐｅｒａｔｕｒｅ  ＣＶＤ）法により形成するＴｉＣＮ層を意味する。ＴｉＮ（第１層）とは、基材上にまずＴｉＮ層が成膜されたことを意味する。本実施例において被膜の構成は、基材側からＴｉＮ層、ＭＴ−ＴｉＣＮ層、ＨＴ−ＴｉＣＮ層、ＴｉＣＮＯ層およびα−Ａｌ2Ｏ3層の順である。そしてα−Ａｌ2Ｏ3層は、基材側から下層部、中間部、上層部の順で構成される。本実施例は、Ａｌ2Ｏ3層の上層部が、被膜の最表面に配置される。【００７２】
【表１】
0005884004.tif 000002
【００７３】
【表２】
0005884004.tif 000003
【００７４】
【表３】
0005884004.tif 000004
【００７５】
【表４】
0005884004.tif 000005
【００７６】
＜表面処理＞
被膜を形成した各試料に対してブラスト処理を行ない、圧縮応力を付与した。【００７７】
＜α−Ａｌ2Ｏ3層の配向性測定＞
以上から得られた各試料に関し、基材表面の法線を含む平面でα−Ａｌ2Ｏ3層を切断し、その切断面（α−Ａｌ2Ｏ3層の垂直断面）に対して上述したような研磨加工を行った。さらに、得られたα−Ａｌ2Ｏ3層の断面研磨面について、上述のようにしてＥＢＳＤ装置を備えたＦＥ−ＳＥＭ（商品名（型番）：「ＳＵ６６００」、日立ハイテクノロジーズ社製）を用いて観察し、α−Ａｌ2Ｏ3の結晶粒の結晶方位を測定した。具体的には、上述した結晶方位マッピングにより、α−Ａｌ2Ｏ3層の下層部、中間部および上層部における（００１）配向したα−Ａｌ2Ｏ3の結晶粒の面積比率、および（１１０）配向したα−Ａｌ2Ｏ3の面積比率を算出した。（００１）配向したα−Ａｌ2Ｏ3の結晶粒であるか否か、および（１１０）配向したα−Ａｌ2Ｏ3の結晶粒であるか否かの判断は、上述の定義のとおりに行なった。（００１）配向したα−Ａｌ2Ｏ3の結晶粒の面積比率、および（１１０）配向したα−Ａｌ2Ｏ3の結晶粒の面積比率の算出にあたって行なう観察倍率を２００００倍とし、観察面積は２００μｍ2となるように視野数を調整した。【００７８】
上記配向性測定から得られた（００１）配向したα−Ａｌ2Ｏ3の結晶粒の面積比率、（１１０）配向したα−Ａｌ2Ｏ3の結晶粒の面積比率をそれぞれ、以下の表５に示す。表５には、α−Ａｌ2Ｏ3層の厚み（μｍ）、およびα−Ａｌ2Ｏ3層の厚みのうち中間部の厚みが占める比率（中間部の厚み／α−Ａｌ2Ｏ3層の厚み）（％）も記載した。【００７９】
＜切削試験＞
また各試料に対し、以下の条件により切削試験を行なった。【００８０】
被削材：  ＦＣＤ４５０丸棒
切削速度：  ２５０ｍ／ｍｉｎ
送り：  ０．３０ｍｍ／ｒｅｖ
切込み：  １．５ｍｍ
切削油：  湿式（水溶性油）
評価：  逃げ面摩耗幅≧０．３ｍｍを寿命として測定。【００８１】
切削試験では、切削工具を切削機にセットして切削した。３０秒ごとに切削機から切削工具を取り外し、逃げ面摩耗量を測定し、これが０．３ｍｍを超えるまでの時間を寿命として評価した。この時間が長いほど寿命が長いといえ、膜強度が向上する効果とともに、結晶粒の粗大化、亀裂発生などを防ぐことができる切削工具であると評価することができる。この結果についても以下の表５に示す。【００８２】
なお、表５における備考の欄には、切削試験中および切削試験終了後に各試料を観察することで認められた工具の形状変化について記載した。表５の備考の欄中、「性能良好」とは、寿命が８分以上であり、この寿命が到来するまで、チッピングの発生、摩耗が大きく進んだことなどが認められるような形状変化がなかったことを意味する。【００８３】
また、「チッピング発生」とは、切削試験中にチッピングが発生して寿命が到来したことを意味する。「摩耗大」とは、切削試験中に摩耗が大きく進んで寿命が到来したことを意味する。「被膜剥離発生」とは、切削試験中に被膜の剥離が発生して寿命が到来したことを意味する。【００８４】
【表５】
0005884004.tif 000006
【００８５】
＜試験結果および考察＞
表５に示すように、実施例（試料１、２、５、６，７、８、１０および１４）のα−Ａｌ2Ｏ3層は、（００１）配向したα−Ａｌ2Ｏ3の結晶粒の面積比率が３５％未満の下層部および上層部と、（００１）配向したα−Ａｌ2Ｏ3の結晶粒の面積比率が３５％以上の中間部とからなっていた。また、α−Ａｌ2Ｏ3層の厚みは４〜１８μｍであり、中間部の厚みがα−Ａｌ2Ｏ3層の厚みにおいて占める比率は、５０％以上だった。なお、下層部および上層部の厚みはいずれも１μｍ以上である。これらの試料は、「性能良好」であると評価することができた。【００８６】
特に、試料５、６，７は、下層部、中間部および上層部における（００１）配向したα−Ａｌ2Ｏ3の結晶粒の上述した特徴に加え、少なくとも上層部または下層部において（１１０）配向したα−Ａｌ2Ｏ3の結晶粒の面積比率が４０％以上となった。これらの試料では、寿命が１１分以上であり、さらに良好な性能を有していた。【００８７】
一方、比較例（試料３、４、９、１１、１２、１３および１５）のα−Ａｌ2Ｏ3層を考察する。試料３は、上層部の（００１）配向したα−Ａｌ2Ｏ3の結晶粒の面積比率が４０％となり、「チッピング発生」と評価され、寿命は６分だった。工具の冷却時に被膜に亀裂が発生したものと考えられる。試料４は、上層部の（００１）配向したα−Ａｌ2Ｏ3の結晶粒の面積比率が４０％となり、「摩耗大」と評価され、寿命は６分だった。被膜の形成過程でα−Ａｌ2Ｏ3の結晶粒の粗大化が起きたものと考えられる。【００８８】
試料９は、α−Ａｌ2Ｏ3層の厚みのうち中間部の厚みが占める比率が５０％未満となり、「摩耗大」と評価され、寿命は５分だった。α−Ａｌ2Ｏ3層における（００１）配向したα−Ａｌ2Ｏ3の結晶粒の面積比率が低く、膜強度が向上する効果が十分に得られなかったものと考えられる。試料１１は、α−Ａｌ2Ｏ3層の厚みが２０μｍとなり、「被膜剥離発生」と評価され、寿命は３分だった。α−Ａｌ2Ｏ3層の厚みが厚すぎたと考えられる。【００８９】
試料１２、１３は、α−Ａｌ2Ｏ3層が１層または２層からなり、「チッピング発生」と評価され、かつ「摩耗大」と評価される場合があった。寿命は５または６分だった。α−Ａｌ2Ｏ3層において下層部、中間部、上層部のいずれかが存在しなかったことによる不都合が生じたものと考えられる。試料１５は、中間部の（００１）配向したα−Ａｌ2Ｏ3の結晶粒の面積比率が３０％となり、すくい面の「摩耗大」と評価され、寿命は６分だった。α−Ａｌ2Ｏ3層における（００１）配向したα−Ａｌ2Ｏ3の結晶粒の面積比率が低く、膜強度が向上する効果が十分に得られなかったことが考えられる。【００９０】
したがって、実施例の表面被覆切削工具は、比較例の表面被覆切削工具に比べ、（００１）面方向へ配向することで膜強度が向上する効果を十分に得た上で、（００１）面方向への配向性が高すぎることのデメリットである結晶粒の粗大化、および冷却時の被膜の亀裂発生を抑制することができる点で優れているといえる。【００９１】
以上のように本発明の実施の形態および実施例について説明を行なったが、上述の各実施の形態および実施例の構成を適宜組み合わせたり、様々に変形したりすることも当初から予定している。【００９２】
今回開示された実施の形態はすべての点で例示であって、制限的なものではないと考えられるべきである。本発明の範囲は上記した実施の形態ではなく請求の範囲によって示され、請求の範囲と均等の意味、および範囲内でのすべての変更が含まれることが意図される。
【要約】
表面被覆切削工具は、基材と該基材上に形成された被膜とを備え、該被膜は、複数のα−Ａｌ2Ｏ3の結晶粒を含んだα−Ａｌ2Ｏ3層を含み、該α−Ａｌ2Ｏ3層は、該基材側に配置された下層部と、該下層部上に配置された中間部と、該中間部上に配置された上層部とを含み、該α−Ａｌ2Ｏ3層の断面研磨面に対する電子線後方散乱回折装置を用いた結晶方位マッピングにおいて、該下層部は、（００１）配向したα−Ａｌ2Ｏ3の結晶粒の面積比率が３５％未満となり、該中間部は、（００１）配向したα−Ａｌ2Ｏ3の結晶粒の面積比率が３５％以上となり、該上層部は、（００１）配向したα−Ａｌ2Ｏ3の結晶粒の面積比率が３５％未満となり、該α−Ａｌ2Ｏ3層の厚みは、４〜１８μｍであり、該中間部の厚みは、該α−Ａｌ2Ｏ3層の厚みの５０％以上を占め、該下層部および該上層部の厚みはいずれも１μｍ以上である。